(57)【要約】【課題】ＦＰＣとの接着性に優れ、しかも、低温短時間での接着が可能な接着剤付補強板と、この接着剤付補強板を用いたＦＰＣを提供する。【解決手段】フレキシブルプリント基板の部品搭載部又はコネクター接続部を補強するための補強板であって、一方の板面に光硬化性接着剤層が形成されている接着剤付補強板。光硬化性接着剤は接着樹脂成分と光重合開始剤とを含み、接着樹脂成分としては不飽和化合物が好ましい。この接着剤付補強板により部品搭載部又はコネクター接続部が補強されているフレキシブルプリント基板。【選択図】なし【特許請求の範囲】
【請求項１】
フレキシブルプリント基板の部品搭載部又はコネクター接続部を補強するための補強板であって、一方の板面に光硬化性接着剤層が形成されていることを特徴とする接着剤付補強板。
【請求項２】
請求項１において、前記光硬化性接着剤が接着樹脂成分と光重合開始剤とを含むことを特徴とする接着剤付補強板。
【請求項３】
請求項２において、前記接着樹脂成分が不飽和化合物であることを特徴とする接着剤付補強板。
【請求項４】
請求項２又は３において、前記光重合開始剤が、アセトフェノン系光重合開始剤、ベンゾイン系光重合開始剤、ベンゾフェノン系光重合開始剤、チオキサントン系光重合開始剤、及びカチオン系光重合開始剤よりなる群から選ばれる１種又は２種以上であることを特徴とする接着剤付補強板。
【請求項５】
請求項３又は４において、前記不飽和化合物がアクリロキシ基及び／又はメタクリロキシ基を導入した化合物であることを特徴とする接着剤付補強板。
【請求項６】
請求２ないし５のいずれか１項において、前記光硬化性接着剤は接着樹脂成分１００重量部に対して前記光重合開始剤を０．１〜１０重量部含有することを特徴とする接着剤付補強板。
【請求項７】
請求項２ないし６のいずれか１項において、前記光硬化性接着剤は、接着樹脂成分１００重量部に対して、アクリロキシ基含有化合物、メタクリロキシ基含有化合物及びエポキシ基含有化合物よりなる群から選ばれる少なくとも１種の反応性化合物を０．５〜８０重量部含有することを特徴とする接着剤付補強板。
【請求項８】
請求項１ないし７のいずれか１項に記載の接着剤付補強板により部品搭載部又はコネクター接続部が補強されていることを特徴とするフレキシブルプリント基板。
【発明の詳細な説明】
【技術分野】
【０００１】
本発明は、フレキシブルプリント基板（ＦＰＣ）の部品搭載部又はコネクター接続部を補強するための接着剤付補強板と、この接着剤付補強板で部品搭載部又はコネクター接続部が補強されたＦＰＣに関する。
【背景技術】
【０００２】
カメラやプリンタ等の電子機器の電気回路には、ベースフィルムに銅箔等の回路パターンが形成されＦＰＣが使用されている。このＦＰＣは、その一端が電子機器の本体側に設けられたコネクターに挿入され、コネクターに保持されて取り付けられる。この際、ＦＰＣは、コネクター接続部で折れ曲がったり、撓んだりしないように、ＦＰＣのコネクター接続部の裏面側には、樹脂フィルム等よりなる補強板が設けられている。また、ＦＰＣ上にリードのついたＩＣや抵抗といったチップ部品を搭載する際にも、ＦＰＣの撓みを防ぎ、信頼性の高い部品実装とするため、補強板が設けられている。
【０００３】
従来、この補強板は粘着剤によりＦＰＣのベースフィルムに取り付けられている。
【０００４】
また、熱硬化型接着剤又は熱可塑型接着剤による接着も考えられる。
【発明の開示】
【発明が解決しようとする課題】
【０００５】
補強板を粘着剤で取り付けた従来のＦＰＣでは、粘着剤の接着性が十分でないため、補強板取り付け部の補強板の剥離の問題があった。
【０００６】
熱硬化型接着剤や熱可塑型接着剤による接着では、接着のために高温で比較的長い時間の熱処理を必要とし、高温加熱のために周辺部品に悪影響を及ぼしたり、長時間加熱のために生産性が悪いといった問題がある。
【０００７】
従って、本発明は、ＦＰＣとの接着性に優れ、しかも、低温短時間での接着が可能な接着剤付補強板と、この接着剤付補強板を用いたＦＰＣを提供することを目的とする。
【課題を解決するための手段】
【０００８】
本発明（請求項１）の接着剤付補強板は、フレキシブルプリント基板の部品搭載部又はコネクター接続部を補強するための補強板であって、一方の板面に光硬化性接着剤層が形成されていることを特徴とする。
【０００９】
請求項２の接着剤付補強板は、請求項１において、前記光硬化性接着剤が接着樹脂成分と光重合開始剤とを含むことを特徴とする。
【００１０】
請求項３の接着剤付補強板は、請求項２において、前記接着樹脂成分が不飽和化合物であることを特徴とする。
【００１１】
請求項４の接着剤付補強板は、請求項２又は３において、前記光重合開始剤が、アセトフェノン系光重合開始剤、ベンゾイン系光重合開始剤、ベンゾフェノン系光重合開始剤、チオキサントン系光重合開始剤、及びカチオン系光重合開始剤よりなる群から選ばれる１種又は２種以上であることを特徴とする。
【００１２】
請求項５の接着剤付補強板は、請求項３又は４において、前記不飽和化合物にアクリロキシ基及び／又はメタクリロキシ基を導入した化合物であることを特徴とする。
【００１３】
請求項６の接着剤付補強板は、請求２ないし５のいずれか１項において、前記光硬化性接着剤は接着樹脂成分１００重量部に対して前記光重合開始剤を０．１〜１０重量部含有することを特徴とする。
【００１４】
請求項７の接着剤付補強板は、請求項２ないし６のいずれか１項において、前記光硬化性接着剤は、接着樹脂成分１００重量部に対して、アクリロキシ基含有化合物、メタクリロキシ基含有化合物及びエポキシ基含有化合物よりなる群から選ばれる少なくとも１種の反応性化合物を０．５〜８０重量部含有することを特徴とする。
【００１５】
本発明（請求項８）のフレキシブルプリント基板は、請求項１ないし７のいずれか１項に記載の接着剤付補強板により部品搭載部又はコネクター接続部が補強されていることを特徴とする。
【発明の効果】
【００１６】
本発明では、補強板は光硬化性接着剤によりＦＰＣに接着されるため、ＦＰＣのベースフィルムに対して十分に高い接着強度を得ることができ、しかも、光硬化性接着剤であれば、低温短時間の接着処理で十分な接着強度を得ることができ、周辺部品の熱劣化の問題がなく、また生産性にも優れる。
【発明を実施するための最良の形態】
【００１７】
以下に本発明の接着剤付補強板及びＦＰＣの実施の形態を詳細に説明する。
【００１８】
なお、以下において「（メタ）アクリル」とは「アクリル」と「メタクリル」の両方を指す。「（メタ）アクリロキシ」、「（メタ）アクリレート」についても同様である。
【００１９】
［光硬化性接着剤］
まず、本発明の接着剤付補強板に好適に用いられる光硬化性接着剤について説明する。
この光硬化性接着剤は、接着樹脂成分と光重合開始剤とを含むものである。
【００２０】
本発明において、接着樹脂成分としては、光硬化に必要な二重結合を有する不飽和化合物が好ましく、例えば、シリコン系材料、ポリジメチルシロキサン（ＰＤＭＳ）、（メタ）アクリル系樹脂、フッ素化（メタ）アクリル系樹脂、ポリイミド系樹脂、フッ素化ポリイミド系樹脂、エポキシ系樹脂、ポリエステル系樹脂、ポリアリレート樹脂、フッ素系樹脂、エチレン−酢酸ビニル共重合体（ＥＶＡ）、ポリビニルアセタール、これら樹脂の重水素化物などが挙げられる。これらの接着樹脂成分は、１種を単独で用いても良く、２種以上をブレンドして用いても良く、ブレンドの場合は、ブレンドされる各々の成分の３次元網目構造が相互貫通している構造（ＩＰＮ構造）をとっても良い。また、上記成分をブロックとして共重合体としても良い。
【００２１】
接着樹脂成分についてより具体的に記載すると、例えば、ポリエステル不飽和化合物が挙げられる。このポリエステル不飽和化合物としては、多塩基酸と多価アルコールとを反応させることによって得られる不飽和ポリエステルと、溶剤に可溶な飽和共重合ポリエステルに（メタ）アクリロキシ基を導入した化合物などのラジカル反応硬化性のポリエステル不飽和化合物が好ましい。即ち、本発明に係るポリエステル不飽和化合物とは、好ましくは
(1)  不飽和ポリエステル化合物
(2)  飽和ポリエステルにアクリロキシ基及び／又はメタクリロキシ基を導入した化合物
の２種類である。このようなポリエステル不飽和化合物は、通常、例えば、アセトン、ＭＥＫ、酢酸エチル、酢酸セロソルブ、ジオキサン、ＴＨＦ、ベンゼン、シクロヘキサノン、ソルベッソ１００等の有機溶剤に可溶である。
【００２２】
ここで、溶剤に可溶な飽和共重合ポリエステルとしては、テレフタル酸とエチレングリコール及び／又は１，４−ブタンジオールを主たる構成成分とし、全酸成分の０〜５０モル％のフタル酸、イソフタル酸、アジピン酸、セバシン酸、ドデカン酸等の酸成分及び／又は全アルコール成分の０〜５０モル％の量で１，３−プロパンジオール、２，２−ジメチル−１，３−プロパンジオール、２，２−ジエチル−１，３−プロパンジオール、２−エチル−２−ブチル−１，３−プロパンジオール、１，６−ヘキサンジオール、１，９−ノナンジオール等のアルコール成分を１種又は２種以上で共重合したものである。
【００２３】
また、ガラス転移温度や接着性改質の目的でアルコール成分としてビスフェノールＡを共重合させてもよい。
【００２４】
このような飽和共重合ポリエステルへの（メタ）アクリロキシ基の導入方法としては、
（１）  イソシアネートアルキル（メタ）アクリレートを前記飽和共重合ポリエステルの水酸基と反応させる方法、
（２）  アルキル（メタ）アクリレートと前記飽和共重合ポリエステルの水酸基とのエステル交換反応による方法、
（３）  ジイソシアネート化合物とヒドロキシアルキル（メタ）アクリレートとの反応によるイソシアナートアルキル（メタ）アクリレートを前記飽和共重合ポリエステルの水酸基と反応させる方法
を採用することができる。
【００２５】
本発明において用いるポリエステル不飽和化合物は、数平均分子量２，０００〜３０，０００であることが好ましい。数平均分子量が３０，０００を超えると十分な流動性を得ることができず、２，０００未満では接着性に劣るものとなる。ポリエステル不飽和化合物の好ましい数平均分子量は特に３，０００〜５，０００である。
【００２６】
従って、ポリエステル不飽和化合物が飽和共重合ポリエステルに（メタ）アクリロキシ基を導入したものである場合、数平均分子量２，０００〜６，０００程度の飽和共重合ポリエステルに（メタ）アクリロキシ基を導入することが好ましい。
【００２７】
また、上記範囲の数平均分子量を持つポリエステル不飽和化合物を、上記範囲外の数平均分子量を持つポリエステル不飽和化合物とブレンドすることにより、良好な流動性を確保することも可能である。
【００２８】
接着樹脂成分としてエチレン−酢酸ビニル共重合体を用いる場合、エチレン−酢酸ビニル共重合体の酢酸ビニル含有率は１０〜５０重量％であることが好ましく、更に好ましくは１５〜４５重量％である。酢酸ビニル含有率が１０重量％より低いと光硬化させる場合に充分な架橋度が得られず、一方、５０重量％を超えると樹脂の軟化温度が低くなり、貯蔵が困難となり、実用上問題である。
【００２９】
また、接着樹脂成分としてエチレンと酢酸ビニルとアクリレート系及び／又はメタクリレート系モノマーとの共重合体を用いる場合、当該共重合体の酢酸ビニル含有率は１０〜５０重量％であることが好ましく、更に好ましくは１５〜４５重量％である。酢酸ビニル含有率が１０重量％より低いと光硬化させる場合に充分な架橋度が得られず、一方、５０重量％を超えると樹脂の軟化温度が低くなり、貯蔵が困難となり、実用上問題である。更に、当該共重合体のアクリレート系及び／又はメタクリレート系モノマーの含有率は０．０１〜１０重量％であることが好ましく、更に好ましくは０．０５〜５重量％である。当該モノマーの含有率が０．０１重量％より低いと接着力の改善効果が低下し、一方、１０重量％を超えると加工性が低下してしまう場合がある。
【００３０】
使用可能なアクリレート系及び／又はメタクリレート系モノマーとしては、アクリル酸エステル又はメタクリル酸エステル系モノマーの中から選ばれるモノマーであり、アクリル酸又はメタクリル酸と炭素数１〜２０、特に１〜１８の非置換又はエポキシ基等の置換基を有する置換脂肪族アルコールとのエステルが好ましく、例えばアクリル酸メチル、メタクリル酸メチル、アクリル酸エチル、メタクリル酸エチル、メタクリル酸グリシジル等が挙げられる。
【００３１】
また、接着樹脂成分としてエチレンと酢酸ビニルとマレイン酸及び／又は無水マレイン酸との共重合体、エチレンとアクリレート系及び／又はメタクリレート系モノマーとマレイン酸及び／又は無水マレイン酸との共重合体との共重合体を用いてもよい。
【００３２】
また、接着樹脂成分としては、ポリビニルアセタール、即ち、ポリビニルアルコールをアセタール化して得られるポリマーを主成分としたものを使用することもできる。ここで、ポリビニルアセタールとしては、アセタール基の割合が３０モル％以上であるものが好ましい。アセタール基の割合が３０モル％以上であるものが好ましい。アセタール基の割合が３０モル％より少ないと耐湿性が悪くなるおそれが生じる。
【００３３】
このポリビニルアセタールとしては、ポリビニルホルマール、ポリビニルブチラール等が挙げられるが、特にはポリビニルブチラールが好ましい。
【００３４】
一方、接着剤の光硬化のための光重合開始剤としては、公知のどのような光重合開始剤でも使用することができるが、配合後の貯蔵安定性の良いものが望ましい。このような光重合開始剤としては、例えば、アセトフェノン系、ベンゾイン系、ベンゾフェノン系、チオキサントン系光重合開始剤、その他特殊なものとしては、メチルフェニルグリオキシレートなどが使用できる。
【００３５】
光重合開始剤のうち、アセトフェノン系光重合開始剤としては、例えば、４−フェノキシジクロロアセトフェノン、４−ｔ−ブチル−ジクロロアセトフェノン、４−ｔ−ブチル−トリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン、２−メチル−１−（４−（メチルチオ）フェニル）−２−モルホリノプロパン−１などが挙げられる。アセトフェノン系光重合開始剤としては、特に、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１が好ましい。
【００３６】
ベンゾイン系光重合開始剤としては、ベンジルジメチルケタールなどが挙げられる。ベンゾイン系光重合開始剤としては、特に、ベンジルジメチルケタールが好ましい。
【００３７】
ベンゾフェノン系光重合開始剤としては、ベンゾフェノン、ベンゾイル安息香酸、ベンゾイル安息香酸メチル、４−フェニルベンゾフェノン、ヒドロキシベンゾフェノン、４−ベンゾイル−４’−メチルジフェニルサルファイド、３，３’−ジメチル−４−メトキシベンゾフェノンなどが挙げられる。ベンゾフェノン系光重合開始剤としては、特にベンゾフェノン、ベンゾイル安息香酸、ベンゾイル安息香酸メチルが好ましい。
【００３８】
チオキサンテン系光重合開始剤としては、イソプロピルチオキサントン、２，４−ジエチルチオキサントンなどが挙げられる。チオキサンテン系光重合開始剤としては、特にイソプロピルチオキサントン、２，４−ジエチルチオキサントンが好ましい。
【００３９】
更に、光重合開始剤としてはカチオン系光重合開始剤を用いることができる。カチオン系光重合開始剤としては、具体的には、ＰＰ−３３（旭電化工業社製）のようなアリールジアゾニウム塩、ＦＣ−５０９（３Ｍ社製）、ＵＶＥ１０１４（Ｇ・Ｅ．社製）、ＵＶＩ−６９７４，ＵＶＩ−６９７０，ＵＶＩ−６９９０，ＵＶＩ−６９５０（ユニオン・カーバイト社製）、ＳＰ−１７０，ＳＰ−１５０（旭電化工業社製）等のアリールヨードニウム塩、アリールスルフォニウム塩或いはＣＧ−２４−６１（チバガイギー社製）等のアレン−イオン錯体などを挙げることができる。
【００４０】
これらの光重合開始剤は１種を単独で用いても良く、２種以上を任意の組み合わせ、及び任意の比率で混合して用いても良い。
【００４１】
これらの光重合開始剤には、必要に応じて、安息香酸系、第３級アミン系などの公知慣用の光重合促進剤の１種または２種以上を任意の割合で併用して用いることができる。
【００４２】
光重合促進剤のうち、安息香酸系光重合促進剤としては、４−ジメチルアミノ安息香酸などが挙げられる。
【００４３】
また、第３級アミン系の光重合促進剤としては、トリエタノールアミン、メチルジエタノールアミン、トリイソプロパノールアミン、４，４’−ジメチルアミノベンゾフェノン、４，４’−ジエチルアミノベンゾフェノン、２−ジメチルアミノ安息香酸エチル、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシルなどが挙げられる。
【００４４】
特に、好ましくは、光重合促進剤としては、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシルなどが挙げられる。
【００４５】
本発明において、光重合開始剤の配合量は、その種類や光重合促進剤の併用の有無によっても異なるが、通常、接着樹脂成分１００重量部に対して好ましくは０．１〜１０重量部配合される。
【００４６】
また、光重合促進剤は、接着樹脂成分１００重量部に対して０．１〜１００重量部の割合で配合される。
【００４７】
このような光重合開始剤や光重合促進剤は、一般にその配合量を制御することにより、光硬化性接着剤の硬化速度、架橋密度、接着性を制御することができる。
【００４８】
本発明においては、光硬化性接着剤の物性（機械的強度、接着性、光学的特性、耐熱性、耐湿性、耐候性、架橋速度等）の改良や調節のために、光硬化性接着剤にアクリロキシ基、メタクリロキシ基又はエポキシ基を有する反応性化合物（モノマー）を配合することが好ましい。
【００４９】
この反応性化合物としては、アクリル酸又はメタクリル酸誘導体、例えばそのエステル及びアミドが最も一般的であり、エステル残基としてはメチル、エチル、ドデシル、ステアリル、ラウリルのようなアルキル基のほかに、シクロヘキシル基、テトラヒドロフルフリル基、アミノエチル基、２−ヒドロキシエチル基、３−ヒドロキシプロピル基、３−クロロ−２−ヒドロキシプロピル基、フェニル基、リン酸基等が挙げられる。また、エチレングリコール、トリエチレングリコール、ポリプロピレングリコール、ポリエチレングリコール、トリメチロールプロパン、ペンタエリスリトール等の多官能アルコールとのエステルも同様に用いられる。アミドとしては、ダイアセトンアクリルアミドが代表的である。多官能架橋助剤としては、トリメチロールプロパン、ペンタエリスリトール、グリセリン等のアクリル酸又はメタクリル酸エステル等が挙げられる。また、エポキシ基含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（ＥＯ）５グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテル等が挙げられる。また、エポキシ基を含有するポリマーをアロイ化することによって同様の効果を得ることができる。
【００５０】
これらの反応性化合物は１種又は２種以上の混合物として、接着樹脂成分１００重量部に対し、通常０．５〜８０重量部、好ましくは０．５〜７０重量部添加して用いられる。この配合量が８０重量部を超えると光硬化性接着剤の調製時の作業性を低下させることがある。
【００５１】
また、本発明に係る光硬化性接着剤には、接着促進剤としてシランカップリング剤を添加することが好ましい。シランカップリング剤としては、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシラン等の１種又は２種以上の混合物が用いられる。
【００５２】
これらのシランカップリング剤の添加量は、接着樹脂成分１００重量部に対し通常０．０１〜５重量部で充分である。
【００５３】
また、この光硬化性接着剤には、加工性や貼り合わせ性等の向上の目的で炭化水素樹脂を添加することができる。この場合、添加される炭化水素樹脂は天然樹脂系、合成樹脂系のいずれでもよい。天然樹脂系では、ロジン、ロジン誘導体、テルペン系樹脂が好適に用いられる。ロジンではガム系樹脂、トール油系樹脂、ウッド系樹脂を用いることができる。ロジン誘導体としてはロジンをそれぞれ水素化、不均一化、重合、エステル化、金属塩化したものを用いることができる。テルペン系樹脂ではα−ピネン、β−ピネン等のテルペン系樹脂の他、テルペンフェノール樹脂を用いることができる。また、その他の天然樹脂としてダンマル、コバル、シェラックを用いてもよい。一方、合成樹脂系では石油系樹脂、フェノール系樹脂、キシレン系樹脂、メラミン系樹脂が好適に用いられる。石油系樹脂では脂肪族系石油樹脂、芳香族系石油樹脂、脂環族系石油樹脂、共重合系石油樹脂、水素化石油樹脂、純モノマー系石油樹脂、クマロンインデン樹脂を用いることができる。フェノール系樹脂ではアルキルフェノール樹脂、変性フェノール樹脂を用いることができる。キシレン系樹脂ではキシレン樹脂、変性キシレン樹脂を用いることができる。メラミン系樹脂ではメラミン樹脂、変性メラミン樹脂を用いることができる。
【００５４】
このような炭化水素樹脂の添加量は適宜選択されるが、接着樹脂成分１００重量部に対して１〜２００重量部が好ましく、更に好ましくは５〜１５０重量部である。
【００５５】
この光硬化性接着剤は、その他、老化防止剤、紫外線吸収剤、染料、加工助剤等を本発明の目的に支障をきたさない範囲で含んでいても良い。
【００５６】
また、この光硬化性接着剤の光硬化条件としては、用いる光源とその強度に依存するが、通常、紫外光などを用いることができ、特に紫外光（波長１００ｎｍ付近〜４００ｎｍ付近）が好ましく、光量１Ｊ／ｃｍ２〜１０Ｊ／ｃｍ２のエネルギーを照射して硬化させるのが好ましい。
【００５７】
上記条件により、硬化後、基材との接着性を高めるために加熱処理を行ってもよい。
【００５８】
［接着剤付補強板］
本発明の接着剤付補強板は、上述のような光硬化性接着剤の層を補強板の一方の板面に形成したものである。
【００５９】
ここで、補強板としては、従来一般的に用いられているもので良く、特に制限はないが、例えば、ポリエチレンテレフタレート（ＰＥＴ）、ポリエチレンナフタレート（ＰＥＮ）、エポキシ樹脂、ガラスフィラーを配合したエポキシ樹脂、フェノール樹脂、紙フェノール樹脂、ポリカーボネート、ポリエチレン、ポリプロピレン、ポリスチレン等の樹脂フィルム及び樹脂基板や、金属板及びセラミック等の無機材料、特にＰＥＴフィルムやＰＥＮフィルムが用いられるが、何らこれらに限定されるものではない。
【００６０】
このような補強板の厚さは要求される強度や薄肉性を考慮して決定されるが、通常２５〜２４００μｍ程度である。
【００６１】
この補強板に形成する光硬化性接着剤層の厚さは、１０〜８０μｍ程度であることが好ましい。この光硬化性接着剤層の厚さが薄過ぎると十分な接着強度を得ることができず、厚過ぎるとこれを取り付けたＦＰＣが厚肉化して好ましくない。
【００６２】
本発明の接着剤付補強板は、一般的には補強板の一方の面にこのような光硬化性接着剤層を形成し、この光硬化性接着剤層上を剥離紙や剥離フィルム等の剥離シートで覆われた状態で提供され、この剥離シートを剥がし、表出した光硬化性接着剤層をＦＰＣの部品搭載面又はＦＰＣのコネクター接続部の裏面に当接して前述の光硬化条件で処理することにより、ＦＰＣに接着される。なお、この際、接着方向に０．１〜３ＭＰａ程度で加圧することが好ましい。
【００６３】
［ＦＰＣ］
本発明のＦＰＣは、上述のような本発明の接着剤付補強板が部品搭載部又はコネクター接続部に接着されたものである。
【００６４】
なお、本発明のＦＰＣのベースフィルム又は基板やその上に形成される回路パターンについては特に制限はなく、従来から用いられている一般的なものが使用される。
【００６５】
ＦＰＣのベース材料としては、例えばポリイミド樹脂、ポリエチレンテレフタレート、ポリエチレンナフタレート、ガラスフィラーを配合したエポキシ樹脂等の樹脂フィルム、及び薄い基板が用いられ、その厚さは通常１２．５〜２５０μｍ程度であるが、何らこのようなものに限定されるものではない。
【００６６】
本発明の接着剤付補強板及びＦＰＣは、特に補強板の接着性に優れることから、車載用の電子機器等の各種の電子機器の電気回路に有用である。
【実施例】
【００６７】
以下に実施例及び比較例を挙げて本発明をより具体的に説明する。
【００６８】
実施例１
下記配合の光硬化性接着剤よりなる光硬化性接着剤層を、補強板（帝人デュポン社製ＰＥＮフィルム「テオネックスＱ５１」，厚さ１２５μｍ）の一方の板面に３０μｍの厚さに形成した。
【００６９】
［光硬化性接着剤配合（重量部）］
ＥＶＡ樹脂（東ソー株式会社製「ウルトラセン７６０Ｒ」）：１００
メタクリロキシ基含有化合物（２−メタクリロイロキシエチルアシッドホスフェート）：０．５
メタクリロキシ基含有化合物（２−イソシアナトエチルメタクリレート）：１０
アクリロキシ基含有化合物（２−ヒドロキシ−３−フェノキシプロピルアクリレート）：４
イソブチル化メラミン樹脂（大日本インキ化学工業社製「スーパーベッカミンＬ１４５−６０」）：５
シランカップリング剤（２−メタクリロイロキシプロピルトリメトキシシラン）：１
光重合開始剤（２−ヒドロキシ−２−メチル−１−フェニルプロパン−１−オン）：３
この接着剤付補強板をＦＰＣのベースフィルム（東レ社製ＰＥＴフィルム「ルミラーＳ１０」，厚さ７５μｍ）のコネクター接続部の裏面に、その光硬化性接着剤層側を当接し、光硬化性接着剤を５Ｊ／ｃｍ２，紫外線波長範囲２２０〜４００ｎｍの条件で光硬化させて接着した。
【００７０】
この補強板付きＦＰＣについて、下記の方法で、初期及び耐久性試験後の接着性の評価を行い、結果を表１に示した。
【００７１】
＜接着性＞
Ｔ型剥離試験（室温下で実施）
剥離幅：２５ｍｍ
剥離速度：５０ｍｍ／ｍｉｎ
初期：サンプル作成後、室温で２４時間保管した後、評価した。
耐久性試験後：６０℃，湿度９５％の環境下で５００時間保管した後、評価した。
【００７２】
比較例１
実施例１において、光硬化性接着剤の代りに、従来の粘着剤（アクリル系粘着剤）で補強板をＦＰＣに取り付けたこと以外は同様にして補強板付きＦＰＣを得、同様に評価を行って、結果を表１に示した。
【００７３】
【表１】
2007299886.tif 000002